Brevet FR2912148A1 — publié le 20080808

MATERIAU POLYMERE DE TYPE STYRENE / ANHYDRIDE, GREFFE AYANT DES PROPRIETES AMELIOREES La présente invention se rapporte au domaine des matériaux polymères styréniques constitués de chaînes macromoléculaires greffées par des hétérocycles azotés. Elle concerne aussi les compositions comprenant de tels matériaux ainsi que leurs utilisations. Les matériaux thermoplastiques sont utiles pour fabriquer des articles dans le domaine de l'industrie automobile et des transports, de l'industrie des appareils électriques, électroniques et électroménagers, de l'industrie de l'emballage comme l'emballage alimentaire utilisable dans des fours à micro-ondes, dans l'industrie de la construction et de la décoration, dans l'industrie mécanique et, en général, dans l'industrie des plastiques qui concerne des applications nombreuses et variées comme celles dans les jouets ou les articles de bureau. L'une des familles de matériaux thermoplastiques les plus utilisés pour ces applications est celle des matériaux thermoplastiques styréniques, comme le polystyrène qui présente plusieurs avantages dans ce type d'application (propriétés optiques et mécaniques, faible coût, facilité de mise en oeuvre...), mais qui hélas ne présente pas une très grande résistance thermique ou aux solvants. L'homme du métier a donc cherché à copolymériser le styrène avec d'autres monomères susceptibles d'apporter au copolymère final une amélioration de sa résistance thermique et aux solvants par rapport à l'homopolystyrène tout en gardant de bonnes propriétés de processabilité (capacité à être facilement transformable). Ainsi, le brevet US2971939 décrit un procédé de polymérisation permettant l'obtention de copolymères de styrène et d'anhydride maléique ou des mélanges d'un homopolymère de styrène avec un copolymère de styrène et d'anhydride maléique, ayant une température de déformation à la chaleur améliorée tout en conservant la processabilité du matériau. La demanderesse a maintenant trouvé un nouveau matériau polymère présentant des propriétés thermiques (ex : température de transition vitreuse) et/ou de résistance aux solvants améliorées tout en conservant ou en améliorant également ses propriétés mécaniques (ex : les modules mécaniques) par rapport au matériau polymère de l'état de la technique mentionné ci-dessus. L'invention a pour objet un copolymère greffé issu du greffage : • d'un copolymère (Il) issu de la copolymérisation d'au moins deux monomères, (i) le premier monomère étant choisi parmi le styrène et ses dérivés et (ii) le second monomère comportant au moins une fonction anhydride, • par des molécules M-R-X (I) comportant au moins un motif (M) choisi parmi les motifs (1) à (4) : ùN NH N (1) A -N N--N NH (4) A A avec A = oxygène, soufre ou NH ; et comportant au moins une fonction chimique (X) choisie parmi un halogène, une fonction amine primaire ou secondaire, une fonction alcool, une fonction thiol, une fonction acide carboxylique ou un dérivé de cette fonction et une fonction époxy, le motif (M) et ladite fonction (X) étant reliés par une chaîne rigide ou flexible (R). Selon un mode de réalisation, le copolymère est caractérisé en ce que le copolymère (Il) est issu de la copolymérisation d'un mélange de monomères comprenant entre 0,5 et 50% (% en poids par rapport au mélange total de monomères) de monomère comportant une fonction anhydride. Selon un mode de réalisation, le copolymère est caractérisé en ce que le monomère comportant une fonction anhydride est l'anhydride maléique. Selon un mode de réalisation, le copolymère est caractérisé en ce que les molécules (I) sont issues de la réaction de l'urée avec au moins un composé choisi parmi les alkylèneamines, les amines, les aminoalcools et les amides. (2) (3) Selon un mode de réalisation, le copolymère est caractérisé en ce que les molécules (I) sont issues de la réaction de l'urée avec au moins un composé contenant au moins une fonction amine primaire (-NH2) et au moins une fonction amine secondaire (- NH-), lesdites fonctions étant reliées par une chaîne carbonée comprenant au moins 2 atomes de carbone. Selon un mode de réalisation, le copolymère est caractérisé en ce que la fonction (X) est une fonction amine primaire ou secondaire ou une fonction alcool. Selon un mode de réalisation, le copolymère est caractérisé en ce que le motif (M) de la molécule (I) est le motif (1) qui est un hétérocycle de type imidazolidone avec A=oxygène. Selon un mode de réalisation, le copolymère est caractérisé en ce que la molécule (I) est choisie parmi la molécule UTETA, la molécule UTEPA et la molécule UDETA. Selon un mode de réalisation, le copolymère est caractérisé en ce que la chaîne (R) est une chaîne alkyle linéaire ou ramifiée composée de un à 30 atomes de carbone, un cycle ou une succession de radicaux alkyl ou aryl unis par des ponts-C(0)O-, OC(0), C(0), -0-, -S-, -NH-. Selon un mode de réalisation, le copolymère est caractérisé en ce que le nombre moyen de greffons est supérieur à 2 greffons par chaîne macromoléculaire. L'invention a également pour objet une composition comprenant un copolymère défini précédemment et au moins un autre polymère. L'invention a aussi trait à l'utilisation du copolymère greffé mentionné plus haut ou de la composition évoquée ci-dessus pour fabriquer des articles destinés aux domaines de l'automobile, des transports, de l'électricité, de l'électronique, de l'informatique, du médical, de l'emballage, y compris l'emballage alimentaire utilisable en micro-ondes, de la décoration, de la construction, de la mécanique, des jouets, de l'électroménager. Selon un mode de réalisation, l'invention concerne l'utilisation du copolymère greffé en tant : • qu'agent de compatibilisation dans des mélanges de polymères • comme composant d'un mélange maître polymèreadditifs utilisé pour l'additivation de polymères identiques ou différents du copolymère greffé. L'invention concerne aussi un procédé de synthèse d'un copolymère greffé selon l'invetion, caractérisé en ce qu'il comprend soit (i) une étape de mise en solution de molécules (I) et du copolymère (Il) dans un solvant approprié, soit (ii) une étape de mise en contact des molécules (I) avec le copolymère (Il) à l'état fondu, sans solvant, dans une extrudeuse, une calandreuse ou tout autre mélangeur. Le matériau thermoplastique de l'invention est obtenu en faisant réagir : • des molécules M-R-X (I) contenant au moins un motif (M) choisi parmi les motifs (1) à (4) ci-dessous et au moins une fonction (X), de préférence choisie parmi les fonctions amine primaire, amine secondaire et alcool ainsi qu'un espaceur (R) rigide ou flexible. • avec un copolymère (Il) issu de la copolymérisation d'au moins deux monomères, à savoir un monomère styrénique et un monomère comportant une fonction anhydride. Le copolymère (Il) est issu de la copolymérisation d'au moins deux monomères différents à savoir un monomère styrénique, de préférence le styrène et un monomère comportant une fonction anhydride, de préférence l'anhydride maléïque. Ce copolymère (Il) est abrégé SMA. Les copolymères SMA peuvent également être issus de copolymèrisations avec un ou plusieurs autres monomères supplémentaires comme par exemple des comonomères acryliques tels que les (méth)acrylates d'alkyle. Le copolymère (Il) est issu de la copolymérisation d'un mélange de monomères comprenant entre 0, 5 et 50% (% en poids par rapport au mélange total de monomères) de monomères comportant une fonction anhydride. Au moment de la réaction entre le copolymère (Il) et les molécules (I), se produit l'ouverture des fonctions anhydrides dudit copolymère (Il) par la fonction (X) desdites molécules (I). Les molécules (I) se retrouvent greffées par liaison(s) covalente(s) sur la chaîne macromoléculaire dudit copolymère (Il). Bien que la stoechiométrie de la réaction puisse être ajustée pour que chaque fonction anhydride du copolymère (Il) subisse un greffage, il est préférable, en particulier lorsque le taux de fonctions anhydride dans le copolymère (Il) dépasse 5% en poids, que le taux de greffage sur les fonctions anhydride ne soit pas total, autrement dit, il est souvent préférable qu'il reste des fonctions anhydride libres. La structure du copolymère greffé est, de ce fait, modifiée à l'échelle moléculaire puisqu'au moins quelques chaînes macromoléculaires dudit copolymère comportent des greffons , contenant au moins un des motifs (1) à (4) ci-dessous, lesdits greffons étant capables de s'associer entre eux par des liaisons physiques réversibles comme des liaisons hydrogène. Il faut une moyenne supérieure à deux greffons par chaîne du copolymère (Il) pour qu'il y ait la possibilité de formation d'un réseau macromoléculaire constitué grâce à des liaisons hydrogène. Sans que l'explication donnée engage ou limite en rien la porté de l'invention, les interactions physiques réversibles se produisant entre greffons portés par des chaînes différentes du copolymère greffé, dites interactions physiques intermoléculaires, sont supposées avoir une contribution décisive sur l'amélioration constatée des propriétés du copolymère greffé par rapport aux propriétés du copolymère non greffé. S'agissant de la molécule M-R-X (I), elle comporte, réunis dans une même molécule, au moins un motif (M) choisi parmi les motifs (1) à (4) ci-dessous, ledit motif étant capable d'interagir par liaison hydrogène et au moins une fonction (X) capable de former des liaisons covalentes avec le copolymère (Il). Le ou les motif(s) (M) et la ou les fonction(s) (X) sont reliés entre eux par une chaîne rigide ou flexible (R). Parmi les motifs (M), on distingue : ùN NH \/ (1) (2) A A -N N- -N NH (3) avec A = oxygène, soufre ou NH, avantageusement l'oxygène. De préférence, il s'agit du motif (1), avec A = oxygène, qui est un hétérocycle de type imidazolidone. La fonction (X) peut être choisi parmi un halogène, une fonction amine primaire ou secondaire, une fonction alcool ou thiol, une fonction acide carboxylique ou un dérivé de ces fonctions (ester, thioester amide) et une fonction époxy. De préférence, (X) est une fonction amine primaire ou secondaire ou une fonction alcool. La chaîne rigide ou flexible, (R) peut être une chaîne hydrocarbonée porteuse d'un ou plusieurs hétéroéléments. Il pourra s'agir d'une chaîne hydrocarbonée linéaire ou ramifiée composée de un à 30 atomes de carbone, d'un cycle ou d'une succession d'éléments alkyl ou aryl, unis par des ponts -C(0)O-, OC(0), C(0), -0-, -S-, -NH-. Avantageusement, lorsque ces ponts sont présents dans la chaîne (R) et notamment quand il s'agit de ponts amide C(0)NH, ils sont susceptibles de s'associer par liaisons hydrogène. Eventuellement, la réaction de greffage de la molécule (I) sur la chaîne macromoléculaire du copolymère (Il) pourra faire apparaître des groupes associatifs par liaison hydrogène supplémentaires et notamment des ponts amide -C(0)NH- ou - NHC(0)-. Les molécules (I) comprenant au moins un motif choisi parmi les motifs (1) à (4) ci-dessus peuvent être issues de la réaction de l'urée avec une molécule contenant au moins une fonction amine primaire (-NH2) et au moins une fonction amine secondaire (- NH-) séparées par au moins 2 atomes de carbone et sont plus particulièrement issues de la réaction de l'urée avec des alkylèneamines, des amines, des aminoalcools ou des amides. De préférence, les molécules (I) sont choisies parmi les molécules (I) comprenant les motifs (1) avec A=oxygène et sont issues de la réaction de l'urée avec une polyalkylèneamine. On peut citer : • la molécule UTETA : 1-(2-[(2-aminoéthyl)amino]éthyl)imidazolidin-2-one issue de la réaction de l'urée avec la triéthylène tétramine (TETA) ; NH CHz CH NH /CHz 7 z~CH2 \CHz z N H2C /C\ N H o UTETA • la molécule UTEPA :1-(2-{2-[(2-aminoéthylamino]éthyl}amino)éthyl]imidazolidin-2-one issue de la réaction de l'urée avec la tétraéthylène pentamine (TEPA) ; 10 , , - " H - - , , c CH2 "'''NH /CHZ\CH2 CH2 .7 ''^cH2 H2C \N/C\ UTEPA • la molécule UDETA : 2-aminoéthylimidazolidinone ou 1-(2-aminoéthyl)imidazolidin-2-one issue de la réaction de l'urée avec la diéthylène triamine (DETA) ; N. /l1 N '/NH O • ainsi que des molécules comme H o O HSJ nN HN N O O HO HNNNH O O O issues, par exemple, de la réaction de l'UDETA avec, respectivement, un thio-acide ou 15 un thio-ester, un di-acide ou un acide-ester et un amino-acide ou un amino-ester. S'agissant du copolymère (II), il s'agit d'un copolymère obtenu à partir de la copolymérisation d'au moins 2 monomères, (i) le premier monomère étant choisi parmi le styrène et ses dérivés où au moins l'un des hydrogènes aliphatiques ou aromatiques du styrène est substitué comme, par exemple, l'a-méthyl styrène ou le 4-styrène sulfonate et (ii) le second monomère comportant une fonction anhydride tel que, par exemple, l'anhydride maléique. De préférence, il s'agit d'un copolymère obtenu par copolymérisation du styrène et de l'anhydride maléique. La réaction entre les molécules (I) et le copolymère (Il) peut se faire en solution ou à l'état fondu. Les molécules (I) et le copolymère (Il) peuvent être mis en solution dans un solvant approprié, comme le chloroforme, en choisissant la température de réaction de manière à ce que la réaction se produise dans un temps raisonnable allant de quelques minutes a quelques heures. Ou alors, les molécules (I) peuvent être mises en contact avec le copolymère (Il) à l'état fondu, sans solvant, et tel que cela peut se faire dans des équipements de transformation de polymères thermoplastiques, bien connus de l'homme du métier, comme des extrudeuses, des calandreuses et autres mélangeurs. La nature des interactions physiques intermoléculaires créées par le greffage réalisé selon l'invention fait que la résistance aux solvants usuels du polymère est améliorée tout en laissant la possibilité de re-dissoudre le matériau dans des solvants bien spécifiques comme l'alcool benzylique, alors que l'amélioration de la résistance aux solvants par réticulation chimique interdit toute dissolution possible. Le copolymère greffé selon l'invention peut être mélangé avec au moins un autre polymère pour constituer des mélanges compatibles au sens thermodynamique ou pour constituer des dispersions bi ou polyphasiques telles que celles qui sont obtenues lorsque le polymère thermoplastique SMA est mélangé avec un polymère susceptible d'apporter, dans le mélange final, la présence d'une phase élastomère capable de renforcer les propriétés de résistance aux chocs du matériau. Parmi les polymères susceptibles d'apporter une phase élastomère dans le mélange on peut citer, à titre d'exemple non exclusif, les polymères ou copolymères du butadiène ou de l'isoprène comme le polybutadiène, comme les caoutchoucs SBR (pour styrènebutadiene rubber) comme les caoutchoucs NBR (pour nitrile butadiene rubber) comme l'ABS (pour copolymère acrylonitrile-butadiène-styrène) comme le MBS (pour copolymère méthyl méthacrylate-butadiène-styrène) comme les copolymères à blocs tels que le SBS (pour polystyrène-polybutadiène-polystyrène), le SIS (pour polystyrène-polyisoprène-polystyrène), le SBM (pour polystyrène-polybutadiènepolyméthyl méthacrylate), comme les versions hydrogénées de ces polymères et copolymères à base de butadiène ou d'isoprène. On peut également citer les polymères ou copolymères élastomères acryliques comme les copolymères de styrène et d'acrylate de butyle ou les copolymères élastomères à base de polyoléfines comme les élastomères copolymères d'éthylène-propylène, comme les élastomères copolymères d'éthylène-propylène-diène, comme le polyisobutylène, comme les élastomères copolymères d'éthylène-propylène modifiés, comme les élastomères copolymères d'éthylène-propylène-diène modifiés (EPDM). Le copolymère greffé selon l'invention peut aussi être mélangé avec au moins un autre polymère ne contenant pas de phase élastomérique comme par exemple le polystyrène, le SAN (pour copolymère de styrène-acrylonitrile), le SM (pour copolymère de styrène et méthyl méthacrylate). Le ou les polymères qui peuvent être mélangés avec le polymère greffé de l'invention peuvent éventuellement être eux aussi greffés par des molécules comportant des greffons comme ceux de l'invention ou de nature chimique différente. Avantageusement, l'utilisation de polymères comportant des greffons susceptibles de former des liaisons hydrogène avec les greffons du polymère de l'invention favorise la qualité du mélange. Le copolymère greffé de l'invention est susceptible de mieux se mélanger avec des pigments, des charges ou d'autres additifs utilisés habituellement dans l'industrie des plastiques que le copolymère de base non greffé. Avantageusement le copolymère de l'invention peut être utilisé dans des mélanges maîtres (en anglais master batches) qui sont des pré-mélanges polymère-additifs à forte concentration d'additifs qui serviront, par dilution dans le polymère à additiver, à mieux disperser lesdits additifs. Enfin, le copolymère greffé de l'invention peut aussi être utilisé en tant qu'agent compatibilisant entre deux autres polymères d'un mélange. Description d' un exemple de réalisation de l'invention : Exemple 1 : Greffage d'un copolymère SMA en extrudeuse avec de l'UDETA Le copolymère SMA avant greffage est un produit ALDRICH contenant 14% en poids d'anhydride maléique. Sa masse moléculaire moyenne en nombre, Mn, est de 85000 g/mole et sa masse moléculaire moyenne en poids, Mw, est de 188000 g/mole. Le greffage est réalisé dans une micro-extrudeuse DSM Micro 15 Compounder sous courant d'azote. Le SMA est préalablement traité à 120 C pendant 12 heures dans une étuve sous vide de manière à reformer les anhydrides susceptibles de s'être hydrolysés. 12 g du SMA sont alors mélangés avec 400 mg d'UDETA de pureté molaire supérieure à 95%. La température d'extrusion est de 220 C pour des vis tournant à 50 tours par minute. Le matériau garde une bonne processabilité. Le produit extrudé est ensuite introduit dans une machine à injection de marque DACA Instruments avec une température d'injection de 300 C et un moule à 145 C. A titre comparatif, le copolymère SMA non greffé est également injecté à 300 C avec un moule à 140 C. Test mécanique en flexion 3 points : Un test mécanique en mode flexion trois points est alors réalisé sur des barreaux en forme de prisme rectangulaire à l'aide d'un appareil DMA TA 2980. Une rampe de force croissante de 4N/min est appliquée et le module mécanique en flexion est ainsi déterminé. Le SMA greffé UDETA présente un module de 2,0 GPa, alors que le SMA de départ, non greffé, présente un module de 1,5 GPa, ce qui fait un gain de plus de 33%. La Figure 1 montre les courbes contrainte-déformation des SMA greffé UDETA, et non greffé selon ce test. La pente supérieure des courbes de contrainte en fonction de la déformation pour les échantillons greffés par rapport aux échantillons non greffés traduit l'augmentation significative du module mécanique. Test mécanique en traction : Un test de traction est effectué dans une machine de traction Instron 5564 à température ambiante et avec une vitesse de traction de 2 mm/min sur des spécimens en forme d'haltère dont la partie centrale mesure 25 mm de longueur pour 4 mm de largeur et 1,6 mm d'épaisseur. Ce test permet de mettre en évidence une augmentation du module d'Young qui passe de 1,2 GPa pour le SMA non greffé à 1,4 GPa pour le SMA greffé, ce qui fait une amélioration de plus de 16%. Test de résistance aux solvants : On pèse 25 mg de SMA non greffé et on les introduit dans un flacon contenant 1 ml de chloroforme. On répète la même opération avec 25 mg de SMA greffé dans 1 ml de chloroforme. Les deux solutions sont mises à agiter. Après 8 heures, le SMA greffé a gonflé, mais n'est pas dissous, alors que le SMA non greffé se dissout rapidement. Des résultats identiques sont trouvés en reproduisant la même expérience en utilisant du tétrahydrofurane à la place du chloroforme. On pèse 40 mg de SMA non greffé et on les introduit dans un flacon contenant 2 ml d'alcool benzylique. On répète la même opération avec 40 mg de SMA greffé dans 2 ml d'alcool benzylique. Les deux solutions sont chauffées à 125 C et mises à agiter. Après 1 journée, le SMA greffé s'est dissous en troublant la solution, et le SMA non greffé s'est parfaitement dissous. Analyse thermique : Des échantillons de SMA greffé et SMA non greffé de 10 mg chacun sont analysés par calorimétrie à l'aide d'un appareil DSC TA Q1000 opérant dans le mode T4. Les températures de transition vitreuse de ces deux matériaux sont estimées avec des vitesses d'échauffement et refroidissement de 10 C/min. Le SMA greffé présente une température de transition vitreuse de 5,4 C plus élevée que le SMA non greffé (respectivement 135,5 C et 130,1 C). Exemple 2: Greffage d'un copolymère SMA en extrudeuse avec une plus faible quantité d'UDETA Le copolymère SMA avant greffage est le même que celui de l'exemple 1. Le greffage est réalisé dans une micro-extrudeuse DSM Micro 15 Compounder sous courant d'azote. Le SMA est préalablement traité à 120 C pendant 12 heures dans une étuve sous vide de manière à reformer les anhydrides susceptibles de s'être hydrolysés. 12 g du SMA sont alors mélangés avec 170 mg d'UDETA de pureté molaire supérieure à 95%. La température d'extrusion est de 220 C pour des vis tournant à 50 tours par minute. Le matériau garde une bonne processabilité. Le produit extrudé est ensuite introduit dans une machine à injection de marque DACA Instruments avec une température d'injection de 300 C et un moule à 140 C. Test mécanique en flexion 3 points : Un test mécanique en mode flexion trois points est alors réalisé sur des barreaux en forme de prisme rectangulaire à l'aide d'un appareil DMA TA 2980. Une rampe de force croissante de 4N/min est appliquée et le module mécanique en flexion est ainsi déterminé. Le SMA greffé présente un module de 1,84 GPa, alors que le SMA de départ présente un module de 1,5 GPa, ce qui fait un gain de plus de 22%. Test de résistance aux solvants : On pèse 25 mg de SMA non greffé et on les introduit dans un flacon contenant 1 ml de chloroforme. On répète la même opération avec 25 mg de SMA greffé dans 1 ml de chloroforme. Les deux solutions sont mises à agiter. Le SMA greffé se dissout mais trouble fortement la solution, alors que la solution avec le SMA non greffé est totalement transparente. Des résultats identiques sont trouvés en reproduisant la même expérience avec du tétrahydrofuranne. On pèse 40 mg de SMA non greffé et on les introduit dans un flacon contenant 2 ml d'alcool benzylique. On répète la même opération avec 40 mg de SMA greffé dans 2 ml d'alcool benzylique. Les deux solutions sont chauffées à 125 C et mises à agiter. Après 1 journée, le SMA greffé s'est dissout en troublant très légèrement la solution, et le SMA non greffé s'est parfaitement dissous. Analyse thermique : Des échantillons de SMA greffé et SMA non greffé de 10 mg chacun sont analysés par calorimétrie à l'aide d'un appareil DSC TA Q1000 opérant dans le mode T4. Les températures de transition vitreuse de ces deux matériaux sont estimées avec des vitesses d'échauffement et refroidissement de 10 C/min. Le SMA greffé présente une température de transition vitreuse de 2,7 C plus élevée que le SMA non greffé (respectivement 132,7 C et 130,1 C). Le copolymère greffé selon l'invention, pur ou dans une composition, constitue un nouveau matériau thermoplastique transparent, translucide ou opaque qui, après des étapes de mise en oeuvre bien connues de l'homme du métier (comme l'extrusion, l'injection, le thermoformage, le calandrage) permet la fabrication d'articles en plastique. Lesdits articles peuvent avoir des applications dans tous les domaines d'utilisation des matières plastiques comme le domaine de l'automobile, les transports, l'électricité, l'électronique, l'informatique, le médical, l'emballage, y compris l'emballage alimentaire utilisable en micro-ondes, la décoration, la construction, la mécanique, les jouets, l'électroménager. Le copolymère greffé selon l'invention peut également jouer un rôle en tant : 5 • qu'agent de compatibilisation dans une composition comprenant entre autres au moins deux polymères appartenant à des classes polymères différentes. • que composant d'un mélange maître à concentration élevée en additifs (tels que pigments ou charges) pour l'additivation de polymères ou copolymères identiques ou différents de celui de l'invention.5 REVENDICATIONS 1 Copolymère greffé issu du greffage : • d'un copolymère (Il) issu de la copolymérisation d'au moins deux monomères, (i) le premier monomère étant choisi parmi le styrène et ses dérivés et (ii) le second monomère comportant au moins une fonction anhydride, • par des molécules M-R-X (I) comportant au moins un motif (M) choisi parmi les motifs (1) à (4) : ùN NH (1) (2) A -N N- -N NH (3) avec A = oxygène, soufre ou NH ; et comportant au moins une fonction chimique (X) choisie parmi un halogène, une fonction amine primaire ou secondaire, une fonction alcool, une fonction thiol, une fonction acide carboxylique ou un dérivé de cette fonction et une fonction époxy, le motif (M) et ladite fonction (X) étant reliés par une chaîne rigide ou flexible (R). Copolymère selon la revendication 1, caractérisé en ce que le copolymère (Il) est issu de la copolymérisation d'un mélange de monomères comprenant entre 0,5 et 50% (% en poids par rapport au mélange total de monomères) de monomère comportant une fonction anhydride. Copolymère selon l'une des revendications 1 à 2, caractérisé en ce que le monomère comportant une fonction anhydride est l'anhydride maléique. Copolymère selon l'une des revendications précédentes, caractérisé en ce 10 15 2 20 3 25 4 A (4) A 5 6 7 8 9 10 11 12 que les molécules (I) sont issues de la réaction de l'urée avec au moins un composé choisi parmi les alkylèneamines, les amines, les aminoalcools et les amides. Copolymère selon la revendication 4, caractérisé en ce que les molécules (I) sont issues de la réaction de l'urée avec au moins un composé contenant au moins une fonction amine primaire (-NH2) et au moins une fonction amine secondaire (- NH-), lesdites fonctions étant reliées par une chaîne carbonée comprenant au moins 2 atomes de carbone. Copolymère selon l'une des revendications précédentes, caractérisé en ce que la fonction (X) est une fonction amine primaire ou secondaire ou une fonction alcool. Copolymère selon l'une des revendications précédentes, caractérisé en ce que le motif (M) de la molécule (I) est le motif (1) qui est un hétérocycle de type imidazolidone avec A=oxygène. Copolymère selon la revendication 7, caractérisé en ce que la molécule (I) est choisie parmi la molécule UTETA, la molécule UTEPA et la molécule UDETA. Copolymère selon l'une des revendications précédentes, caractérisé en ce que la chaîne (R) est une chaîne alkyle linéaire ou ramifiée composée de un à 30 atomes de carbone, un cycle ou une succession de radicaux alkyl ou aryl unis par des ponts-C(0)O-, OC(0), C(0), -0-, -S-, -N H-. Copolymère selon l'une des revendications précédentes caractérisé en ce que le nombre moyen de greffons est supérieur à 2 greffons par chaîne macromoléculaire. Composition comprenant un copolymère selon l'une des revendications 1 à 10 et au moins un autre polymère. Utilisation du copolymère greffé selon l'une des revendications 1 à 10 ou de 13 14 20la composition selon la revendication 11 pour fabriquer des articles destinés aux domaines de l'automobile, des transports, de l'électricité, de l'électronique, de l'informatique, du médical, de l'emballage, y compris l'emballage alimentaire utilisable en micro-ondes, de la décoration, de la construction, de la mécanique, des jouets, de l'électroménager. Utilisation du copolymère greffé selon l'une des revendications 1 à 10 en tant : • qu'agent de compatibilisation dans des mélanges de polymères • comme composant d'un mélange maître polymère-additifs utilisé pour l'additivation de polymères identiques ou différents du copolymère greffé selon l'une des revendications 1 à 10. Procédé de synthèse d'un copolymère greffé selon l'une des revendications 1 à 10, caractérisé en ce qu'il comprend soit (i) une étape de mise en solution de molécules (I) et du copolymère (Il) dans un solvant approprié, soit (ii) une étape de mise en contact des molécules (I) avec le copolymère (II) à l'état fondu, sans solvant, dans une extrudeuse, une calandreuse ou tout autre mélangeur.